(57)【要約】【課題】  離型性に優れ、乾燥性、塗装性が容易である、粘着剤用ブロッキング防止剤及びそのブロッキング防止剤を塗工した粘着テープ巻回体を提供する。【解決手段】  体積平均粒径が０．３μｍ〜２０μｍの範囲にある微粒子の形態で、ポリオレフィンワックスが非芳香族系溶剤に分散されてなることを特徴とする粘着剤用ブロッキング防止剤、及び該ブロッキング防止剤を塗工した粘着テープ巻回体。【選択図】  なし【特許請求の範囲】
【請求項１】
体積平均粒径が０．３μｍ〜２０μｍの範囲にある微粒子の形態で、ポリオレフィンワックスが非芳香族系溶剤に分散されてなることを特徴とする粘着剤用ブロッキング防止剤。
【請求項２】
非芳香族系溶剤が、メタノール、エタノール、イソプロピルアルコール、酢酸エチル、アセトンなどの水溶性有機溶剤である請求項1に記載の粘着剤用ブロッキング防止剤。
【請求項３】
請求項1又は２に記載の粘着剤用ブロッキング防止剤を塗工した粘着テープ巻回体。
【発明の詳細な説明】
【技術分野】
【０００１】
本発明は、離型性、乾燥性、塗装性に優れ、非芳香族系溶剤に分散した粘着剤用ブロッキング防止剤、及びそれを塗工した粘着テープ巻回体に関する。
【背景技術】
【０００２】
粘着テープ巻回体においては、切断後、粘着剤層の断面が露出することになる。また、巻き取り時の残留応力による巻締まりや、柔らかい粘着剤を使用した場合には粘着剤の流動により、粘着剤が切断面よりはみ出す場合があった。このためにホコリ等の汚れが切断面に付着し、外観を損ねたり、粘着テープ巻回体の側端面同士が固着するという問題点を生じていた。
【０００３】
本問題点を解決する為に、粘着テープ巻回体のブロッキング防止剤としてワックス粒子やワックスエマルション、炭酸カルシウムなどを使用してきた。しかし、ワックス粒子を粉体として塗工する場合は特殊な塗装装置が必要であり、また塗膜が不均一なため切断面を処理した後、経時的に糊のはみ出しが生じた場合には効果が小さいという問題があった。また、ワックスエマルションを塗工した場合には水分が残留するため離型性が十分に発揮できないなどの問題があった。
【発明の開示】
【発明が解決しようとする課題】
【０００４】
本発明が解決しようとする課題は、離型性に優れ、乾燥性、塗装性が容易である粘着剤用ブロッキング防止剤、及びブロッキング防止剤を塗工した粘着テープ巻回体を提供することにある。
【課題を解決するための手段】
【０００５】
本発明者らは、上記の問題を解決すべく、鋭意検討した結果、体積平均粒径が０．３μｍ〜２０μｍの範囲にある微粒子の形態でポリオレフィンワックスが水溶性溶剤に分散されてなる粘着剤用ブロッキング防止剤が、離型性に優れ、乾燥性、塗装性が容易であることを見出し、本発明を完成するに至った。
【発明の効果】
【０００６】
本発明のブロッキング防止剤においては、ポリオレフィンワックスが、その体積平均粒径が０．３μｍ〜２０μｍの範囲にある微粒子の形態であることから、粘着剤の離型性に優れており、水系エマルションではなく非芳香族系溶剤に分散されているため、塗装性に富みさらに乾燥性も良好である。また、溶剤が非芳香族系の溶剤であるため、大気汚染に及ぼす影響が従来よりも少ない。
【発明を実施するための最良の形態】
【０００７】
以下、本発明について詳細に説明する。
【０００８】
本発明に用いられるポリオレフィンワックスはポリエチレンワックス、ポリプロピレンワックスであり、その酸化物やスチレン、塩素を付与した誘導体などの変性ワックスも含む。更にエチレン、プロピレン、ブテンなどとの共重合系ワックス、エチレン系共重合ワックスの酸化ワックスも含む。また、天然系ワックスであるパラフィン系ワックス、カルナバワックスなども含む。これらの数平均分子量は通常、３００〜２０，０００である。
【０００９】
本発明における微粒子の体積平均粒径は０．３μｍ〜２０μｍであり、潤滑性をさらに発揮させるには１μｍ〜５μｍが好ましい。なお、本発明における体積平均粒径とは体積平均における直径であり、マイクロトラック粒子径分布測定装置９３２０ＨＲＡ（ハネウエル社製）により測定することができる。
【００１０】
本発明における非芳香族系溶剤は、常温で水に１０重量％以上溶解する水溶性有機溶剤が好ましい。具体的には、アルコール類、ケトン類、エーテル類を挙げることができる。
【００１１】
本発明の粘着剤用ブロッキング防止剤を製造方法としては特に限定されないが、フレッドミル、チューブミル等を用いて湿式粉砕方式にてポリオレフィンワックスを粉砕した粒子を乾燥させ非芳香族系有機溶剤に混合することによって分散させる方法、ホモミクサーを使用し、溶融ワックス及び水を高温、高圧下で混合して微粒子を得た後に乾燥させ非芳香族系有機溶剤に混合攪拌させることによって分散させる方法、ワックスをトルエンに高温下で溶融させた後に、温度を下げながら非芳香族系有機溶剤を加えて晶析し、乾燥した粉末を再度非芳香族系有機溶剤に分散させる方法などが挙げられる。
【００１２】
本発明における粘着剤としては、粘着テープ巻回体に一般的に用いられるものであれば特に限定されるものではないが、感圧性粘着剤であるアクリル系粘着剤、ゴム系粘着剤、シリコーン系粘着剤、ウレタン系粘着剤が用いられ、これらを単独若しくは２種以上を組合わせて用いることができる。
【００１３】
本発明における粘着テープ巻回体とは、テープ支持体及び粘着剤からなる積層体であり、テープ支持体として、例えばポリエステル樹脂、ポリオレフィン樹脂、ポリ塩化ビニル樹脂、ポリウレタン樹脂、セロハン、紙、布等が使用出来る。
【００１４】
本発明の粘着剤用ブロッキング防止剤の塗工方法としては、一般的に用いられる塗工方法を採用することができ特に限定するものではない。例えば、スプレー、カーテン、フローコーター、ロールコーター、グラビアコーター、刷毛塗り、浸漬等の方法で実施でき、これらの塗工方法のなかではスプレー及び浸漬が望ましい。
【００１５】
乾燥は例えば５０〜２００℃で５〜６００秒間加熱して行われるが、粘着テープ巻回体の粘着力を保持させる為には、好ましくは５０〜８０℃にて３０〜６０秒間加熱するのが好ましい。
【００１６】
塗工層の厚さは、粘着テープの組成、使用するポリオレフィンワックス組成物等によって適宜選択されるため特に限定されるものではない。
【００１７】
本発明のブロッキング防止剤には、目的に応じて、各種添加剤、例えば硬化剤、架橋剤、造膜助剤、分散剤、界面活性剤、防腐剤、粘度調整剤、減水剤、凍結防止剤、収縮低減剤、可塑剤などを添加することも可能である。
【００１８】
［実施例］
以下に本発明の好適な実施例及び比較例を挙げ、本発明を具体的に説明するが、これらの実施例はいかなる点においても本発明の範囲を限定するものではない。実施例中に部とあるのは重量部を表わす。
【００１９】
なお、各種の特性値の測定方法は以下の方法に拠った。
１．塗工性
ブロッキング防止剤がスプレー、カーテン、ロールコーターで塗工可能な場合は「○」、不可能な場合は「×」で評価した。
２．乾燥性
ブロッキング防止剤を粘着テープ巻回体に塗工し６０℃において６０秒間乾燥させ、乾燥状態を目視した。このとき、残留溶媒が認められない場合は「○」、残留溶媒が認められる場合は「×」で評価した。
３．離型性
ブロッキング防止剤を塗工した粘着テープ巻回体の側端面同士を上下に重ね合わせて、２５０ｇの荷重で１分間圧着後、上側の粘着テープ巻回体を持って持ち上げた。このとき、下側の粘着テープ巻回体が持ち上がらなかった場合には「○」、粘着テープ巻回体が固着して下側の粘着テープ巻回体が持ち上がった場合には「×」で評価した。
【実施例１】
【００２０】
耐圧ホモミクサーに水１，５００ｃｃおよび水酸化カリウム０．９６ｇ（ポリオレフィンワックスである後述の無水マレイン酸変性エチレン−プロピレン共重合体のカルボキシル基に対して０．８当量）を入れ、１４０℃に加熱して５，０００ｒｐｍで撹拌しながら、ポリオレフィンワックス（無水マレイン酸変性エチレン−プロピレン共重合体）４００ｇを、１４０℃溶融状態でギアポンプによって１時間かけて上記ミキサーに供給した。さらに３０分撹拌後、室温まで冷却してポリオレフィンワックス微粒子の水性分散液を得た。粒子の体積平均粒径は、４μｍであった。得られたポリオレフィンワックス微粒子の水性分散液を、固形分濃度が１０重量％となるまで蒸留水で希釈し、原料とした。原料２００ｇを、撹拌羽根を備えた５００ｃｃビーカーに入れた。この原料に分散剤（ポリアクリル酸）を０．５部添加し、１０分間、５００ｒｐｍで撹拌した。次いでこの原料に０．１Ｎ硫酸を１部添加し、１０分間５００ｒｐｍで撹拌して中和した。この中和によりポリオレフィンワックス粒子が凝集した。
【００２１】
次に、凝集したポリオレフィンワックス粒子を濾紙を用いて吸引濾過し、大半の水分を除去し、ウエットケーキを得た。このウエットケーキに５００部のイソプロピルアルコールを加え、３０分間５００ｒｐｍで攪拌して分散させポリオレフィンワックスブロッキング防止剤を得た。
【００２２】
粘着テープ巻回体として寺岡製作所製のバックテープを用い、固形分を１５重量％に希釈した上記ブロッキング剤を、その側端体にスプレーにて塗工し、６０℃で６０秒間乾燥させ、ブロッキング防止剤を塗工した粘着テープ巻回体を得た。その塗工性、乾燥性、離型性（ブロッキング防止効果）を評価した。結果を表１に示す。
【００２３】
［比較例１］
ブロッキング防止剤として、固形分を１５重量％に希釈した東邦化学社製のブロッキング防止剤ハイテック（商品名）を用いた以外は、実施例１と同様にして粘着テープ巻回体を得た。その塗工性、乾燥性、離型性を評価した。結果を表１に示す。
【００２４】
［比較例２］
ブロッキング防止剤として、三井ハイワックスＰ２００の粉末を塗工することを試みたが、塗工することはできなかった。結果を表１に示す。
【００２５】
【表１】
2005154641.tif 000002
【産業上の利用可能性】
【００２６】
本発明に係るブロッキング防止剤は離型性、乾燥性、塗装性に優れているため、粘着剤のブロッキング防止剤として有用であり、特に、粘着剤の巻回体の側端に塗工することで巻回体間でのブロッキングを効果的に防止することができる。
【００２７】
また、水系エマルションではなく非芳香族系溶剤に分散されているため、塗装性に富み乾燥性も良好である。さらに、溶剤が非芳香族系の溶剤であるため、大気汚染に及ぼす影響が従来よりも少なく、従って、産業上有用である。